(57)【要約】      （修正有）【課題】三次元造形物を効率よく製造することが可能な三次元造形物の製造方法及び信頼性の高い三次元造形物の提供。【解決手段】層１を積層することにより、三次元造形物を製造する方法であって、粒子を含む三次元造形用組成物を用いて層１を形成する層形成工程１ａと、層１の三次元造形物となる領域に対して、複数の粒子同士を結合する結合剤を含む結合液２を吐出する第１吐出工程１ｂと、層１の三次元造形物となる領域とは異なる領域に、結合液２を吐出し、抑制部４を形成する第２吐出工程１ｃとを有する。層形成工程において、三次元造形物大きさに応じた大きさの開口部を備えたマスクを用いて、層１を形成する三次元造形物の製造方法。【選択図】図１
2016172418.tif 000002
【特許請求の範囲】
【請求項１】
層を積層することにより、三次元造形物を製造する三次元造形物の製造方法であって、
粒子を含む三次元造形用組成物を用いて前記層を形成する層形成工程と、
前記層の前記三次元造形物となる領域とは異なる領域に前記結合液を吐出し、前記三次
元造形用組成物の流動を抑制する抑制部を形成する第１吐出工程と、を有することを特徴
とする三次元造形物の製造方法。
【請求項２】
層を積層することにより、三次元造形物を製造する三次元造形物の製造方法であって、
粒子を含む三次元造形用組成物を用いて前記層を形成する層形成工程と、
前記層形成工程において、前記層の側面を支持する支持部材と接触する前記層に複数の
前記粒子同士を結合する結合液を吐出し、前記三次元造形用組成物の流動を抑制する抑制
部を形成する第１吐出工程と、を有することを特徴とする三次元造形物の製造方法。
【請求項３】
前記層の前記三次元造形物となる領域に対して、前記結合液を吐出する第２吐出工程を
有する請求項１または２に記載の三次元造形物の製造方法。
【請求項４】
前記層形成工程において、前記三次元造形物の大きさに応じた大きさの開口部を備えた
マスクを用いて、前記層を形成する請求項１ないし３のいずれか１項に記載の三次元造形
物の製造方法。
【請求項５】
前記第１吐出工程では、前記開口部の側面と接触する前記層に結合液を吐出し、前記抑
制部を形成する請求項１ないし４のいずれか１項に記載の三次元造形物の製造方法。
【請求項６】
製造する前記三次元造形物の大きさによって、異なる大きさの開口部を有する他のマス
クを用いる請求項４または５に記載の三次元造形物の製造方法。
【請求項７】
前記三次元造形用組成物は、溶媒を含む請求項１ないし６のいずれか１項に記載の三次
元造形物の製造方法。
【請求項８】
請求項１ないし７のいずれか１項に記載の三次元造形物の製造方法により製造されたこ
とを特徴とする三次元造形物。
【発明の詳細な説明】
【技術分野】
【０００１】
本発明は、三次元造形物の製造方法および三次元造形物に関する。
【背景技術】
【０００２】
粉体を結合液で固めながら、三次元物体を造形する技術が知られている（例えば、特許
文献１参照）。この技術では、次のような操作を繰り返すことによって三次元物体を造形
する。まず、粉体（三次元造形用組成物）を均一な厚さで薄く敷き詰めて粉体層を形成し
、この粉体層の所望部分に結合液を吐出することによって粉体同士を結合させる。この結
果、粉体層の中で、結合液が吐出された部分だけが結合して、薄い板状の部材（以下、「
断面部材」という）が形成される。その後、その粉体層の上にさらに粉体層を薄く形成し
、所望部分に結合液（硬化性インク）を吐出する。その結果、新たに形成された粉体層の
結合液が吐出された部分にも、新たな断面部材が形成される。このとき、粉体層上に吐出
した結合液が染み込んで、先に形成された断面部材に到達するので、新たに形成された断
面部材は先に形成された断面部材にも結合される。このような操作を繰り返して、薄い板
状の断面部材を一層ずつ積層することによって、三次元物体を造形することができる。
【０００３】
このような三次元造形技術は、造形しようとする物体の三次元形状データさえあれば、
粉体を結合させて直ちに造形可能であり、造形に先立って金型を作成するなどの必要がな
いので、迅速にしかも安価に三次元物体を造形することが可能である。また、薄い板状の
断面部材を一層ずつ積層して造形するので、例えば内部構造を有する複雑な物体であって
も、複数の部品に分けることなく一体の造形物として形成することが可能である。
【０００４】
しかしながら、従来の三次元造形物の製造では、製造する三次元造形物の大きさに関係
なく、一定の広さの造形領域で造形するため、三次元造形物の大きさによっては必要以上
の三次元造形用組成物を用いることとなっていた。その結果、製造効率が低下する問題が
あった。
【先行技術文献】
【特許文献】
【０００５】
【特許文献１】特開平６−２１８７１２号公報
【発明の概要】
【発明が解決しようとする課題】
【０００６】
本発明の目的は、三次元造形物を効率よく製造することが可能な三次元造形物の製造方
法を提供すること、および、信頼性の高い三次元造形物を提供することにある。
【課題を解決するための手段】
【０００７】
このような目的は、下記の本発明により達成される。
本発明の三次元造形物の製造方法は、層を積層することにより、三次元造形物を製造す
る三次元造形物の製造方法であって、
粒子を含む三次元造形用組成物を用いて前記層を形成する層形成工程と、
前記層の前記三次元造形物となる領域とは異なる領域に前記結合液を吐出し、前記三次
元造形用組成物の流動を抑制する抑制部を形成する第１吐出工程と、を有することを特徴
とする。
これにより、三次元造形物を効率よく製造することができる。
【０００８】
本発明の三次元造形物の製造方法は、層を積層することにより、三次元造形物を製造す
る三次元造形物の製造方法であって、
粒子を含む三次元造形用組成物を用いて前記層を形成する層形成工程と、
前記層形成工程において、前記層の側面を支持する支持部材と接触する前記層に複数の
前記粒子同士を結合する結合液を吐出し、前記三次元造形用組成物の流動を抑制する抑制
部を形成する第１吐出工程と、を有することを特徴とする。
これにより、三次元造形物を効率よく製造することができる。
【０００９】
本発明の三次元造形物の製造方法では、前記層の前記三次元造形物となる領域に対して
、前記結合液を吐出する第２吐出工程を有することが好ましい。
これにより、三次元造形物をより効率よく製造することができる。
【００１０】
本発明の三次元造形物の製造方法では、前記層形成工程において、前記三次元造形物の
大きさに応じた大きさの開口部を備えたマスクを用いて、前記層を形成することが好まし
い。
これにより、三次元造形物をより効率よく製造することができる。
【００１１】
本発明の三次元造形物の製造方法では、前記第１吐出工程では、前記開口部の側面と接
触する前記層に結合液を吐出し、前記抑制部を形成することが好ましい。
これにより、三次元造形物をさらに効率よく製造することができる。
【００１２】
本発明の三次元造形物の製造方法では、製造する前記三次元造形物の大きさによって、
異なる大きさの開口部を有する他のマスクを用いることが好ましい。
これにより、三次元造形物をさらに効率よく製造することができる。
【００１３】
本発明の三次元造形物の製造方法では、前記三次元造形用組成物は、溶媒を含むことが
好ましい。
これにより、三次元造形用組成物が飛散するのを防止することができる。
【００１４】
本発明の三次元造形物は、本発明の三次元造形物の製造方法により製造されたことを特
徴とする。
これにより、信頼性の高い三次元造形物を提供することができる。
【図面の簡単な説明】
【００１５】
【図１】本発明の三次元造形物の製造方法の好適な実施形態について、各工程を示す模式図である。
【図２】本発明の三次元造形物の製造方法の好適な実施形態について、各工程を示す模式図である。
【図３】三次元造形物製造装置の第１実施形態の側面側からの断面図である。
【図４】図３に示す三次元造形物製造装置を上から平面視した際の平面図である。
【図５】第２実施形態に係る三次元造形物製造装置における造形部を示す断面図である。
【図６】第２実施形態に係る三次元造形物製造装置における造形部を示す平面図である。
【図７】第２実施形態に係る三次元造形物製造装置における造形過程を示す断面図である。
【発明を実施するための形態】
【００１６】
以下、添付する図面を参照しつつ、本発明の好適な実施形態について詳細な説明をする
。
【００１７】
１．三次元造形物の製造方法
まず、本発明の三次元造形物の製造方法について説明する。
【００１８】
図１、図２は、本発明の三次元造形物の製造方法の好適な実施形態について、各工程を
示す模式図である。
【００１９】
図１、図２に示すように、本実施形態の製造方法は、粒子を含む三次元造形用組成物を
用いて、層１を形成する層形成工程（１ａ、１ｄ）と、インクジェット法により、層１の
三次元造形物１０００となる領域（実体部領域）に対し、結合剤を含む結合液２を付与す
る第２吐出工程（１ｂ、１ｅ）と、層１の実体部領域を囲むように、結合液２を吐出し、
層１の縁部における三次元造形用組成物の流動を抑制する抑制部４を形成する第１吐出工
程（１ｂ、１ｅ）と、層１に付与された結合液２中に含まれる結合剤を硬化させる硬化工
程（１ｃ、１ｆ）とを有し、これらの工程を順次繰り返し行い、さらに、その後に、各層
１を構成する粒子のうち、結合剤により結合していないものを除去する未結合粒子除去工
程（１ｈ）を有している。
【００２０】
＜層形成工程＞
まず、造形ステージ１０３上に、粒子を含む三次元造形用組成物を用いて、層１を形成
する（１ａ）。
【００２１】
本工程は、例えば、スキージ法、スクリーン印刷法、ドクターブレード法、スピンコー
ト法等の方法を用いることにより行うことができる。
【００２２】
本工程で形成される層１の厚さは、特に限定されないが、１０μｍ以上１００μｍ以下
であるのが好ましく、１０μｍ以上５０μｍ以下であるのがより好ましい。これにより、
三次元造形物１０００の生産性を十分に優れたものとしつつ、製造される三次元造形物１
０００における不本意な凹凸の発生等をより効果的に防止することができる。
【００２３】
＜第１吐出工程および第２吐出工程＞
その後、インクジェット法により、層１に対し、結合液２を吐出する（１ｂ）。
【００２４】
より詳細に説明すると、第１吐出工程では、層１のうち三次元造形物１０００となる領
域（実体部領域）にのみ、選択的に結合液２を付与する。
【００２５】
また、第２吐出工程では、図１の（１ｂ）および（１ｃ）に示すように、実体部領域を
囲むように結合液２を付与し、層１の縁部における三次元造形用組成物の流動を抑制する
抑制部４を形成する。
【００２６】
本発明では、層１の三次元造形物１０００となる領域とは異なる領域に抑制部４を形成
しつつ、三次元造形物１０００を製造する点に特徴を有している。このような特徴を有す
ることにより、製造する三次元造形物１０００の大きさによって、三次元造形用組成物の
量を容易に調整することができる。その結果、必要以上の三次元造形用組成物を使用する
ことなく、三次元造形物１０００を効率よく製造することができる。
【００２７】
本実施形態では、三次元造形物１０００となる領域を囲むように抑制部４を形成してい
るが、これに限定されず、抑制部４を一部分に形成するものであってもよい。
【００２８】
なお、三次元造形用組成物として溶媒を含むものを用いた場合、乾燥することで層１を
仮固定することができるため、層１の縁部での層１の崩壊をより確実に防止することがで
きる。その結果、より簡便に三次元造形物を製造することができる。
【００２９】
本実施形態では、第１吐出工程と第２吐出工程とを同時に行う。これにより、三次元造
形物１０００をさらに効率よく製造することができる。
【００３０】
なお、第１吐出工程および第２吐出工程では、インクジェット法により結合液２を付与
するため、結合液２の付与パターンが微細な形状のものであっても再現性よく結合液２を
付与することができる。
なお、結合液２については、後に詳述する。
【００３１】
＜硬化工程＞
次に、層１に付与された結合剤を硬化させ、硬化部３を形成する（１ｃ）。これにより
、粒子同士の結合強度を特に優れたものとすることができ、その結果、最終的に得られる
三次元造形物１０００の機械的強度を特に優れたものとすることができる。
【００３２】
また、硬化部３の形成と同時に、抑制部４も硬化する。これにより、層１の縁部が崩壊
するのをより確実に防止することができる。
【００３３】
なお、第１および第２吐出工程と硬化工程とは、同時進行的に行ってもよい。すなわち
、１つの層１全体のパターン全体が形成される前に、結合液２が付与された部位から順次
硬化反応を進行させるものであってもよい。
【００３４】
その後、前記の一連の工程を繰り返し行う（１ｄ、１ｅ、１ｆ参照）。これにより、前
記各層１のうち、結合液２が付与された部位の粒子が結合した状態となり、このような状
態の層１が複数積層された積層体としての三次元造形物１０００が得られる（１ｇ参照）
。
【００３５】
また、２回目以降の第１および第２吐出工程（１ｄ参照）で層１に付与された結合液２
は、当該層１を構成する粒子同士の結合に利用されるとともに、付与された結合液２の一
部は、それよりも下の層１に浸透する。このため、結合液２は、各層１内での粒子同士を
結合だけでなく、隣接する層間での粒子同士の結合にも利用される。その結果、最終的に
得られる三次元造形物１０００は、全体としての機械的強度に優れたものとなる。
【００３６】
＜未結合粒子除去工程＞
そして、前記のような一連の工程を繰り返し行った後に、後処理工程として、各層１を
構成する粒子のうち、結合剤により結合していないもの（未結合粒子）を除去する未結合
粒子除去工程（１ｈ）を行う。これにより、三次元造形物１０００が取り出される。
【００３７】
本工程の具体的な方法としては、例えば、刷毛等で未結合粒子を払い除ける方法、未結
合粒子を吸引により除去する方法、空気等の気体を吹き付ける方法、水等の液体を付与す
る方法（例えば、液体中に前記のようにして得られた積層体を浸漬する方法、液体を吹き
付ける方法等）、超音波振動等の振動を付与する方法等が挙げられる。また、これらから
選択される２種以上の方法を組み合わせて行うことができる。より具体的には、空気等の
気体を吹き付けた後に、水等の液体に浸漬する方法や、水等の液体に浸漬した状態で、超
音波振動を付与する方法等が挙げられる。中でも、前記のようにして得られた積層体に対
し、水を含む液体を付与する方法（特に、水を含む液体中に浸漬する方法）を採用するの
が好ましい。これにより、未結合粒子を除去する際に三次元造形物１０００に傷等の欠陥
が生じることをより確実に防止することができる。また、このような方法を採用すること
により、三次元造形物１０００の洗浄を兼ねて行うことができる。
【００３８】
２．三次元造形物製造装置（第１実施形態）
次に、本発明の三次元造形物の製造方法に適用される三次元造形物製造装置の第１実施
形態について説明する。
【００３９】
図３は、三次元造形物製造装置の第１実施形態の側面側からの断面図、図４は、図３に
示す三次元造形物製造装置を上から平面視した平面図である。
【００４０】
三次元造形物製造装置１００は、前述した三次元造形物の製造方法に適用され、三次元
造形用組成物を用いて形成した層１を積層することにより、三次元造形物を製造する装置
である。
【００４１】
三次元造形物製造装置１００は、図３、図４に示すように、三次元造形物１０００が造
形される造形部１０と、三次元造形用組成物を供給する供給部１１と、供給された三次元
造形用組成物を用いて造形部１０に三次元造形用組成物の層１を形成するスキージ（層形
成手段）１２と、層１を形成した際に余剰の三次元造形用組成物を回収する回収部１３と
、層１を加熱する加熱部１６と、層１に対して結合剤を含む結合液を吐出する吐出部１４
と、層１に対して紫外線を照射する紫外線照射手段１５と、を有している。なお、三次元
造形用組成物および結合液については後に詳述する。
【００４２】
造形部１０は、図３、図４に示すように、枠体１０１と、枠体１０１内部に設けられた
昇降ステージ（昇降台）１０２と、造形ステージ１０３と、マスク１０４と、を有してい
る。
枠体１０１は、枠状の部材で構成されている。
【００４３】
昇降ステージ１０２は、ＸＹ平面において矩形型の形状を有している。
昇降ステージ１０２は、図示せぬ駆動手段によってＺ軸方向に駆動（昇降）するよう構
成されている。
【００４４】
造形ステージ１０３は、昇降ステージ１０２上に設けられ、ＸＹ平面において矩形型の
形状を有している。
【００４５】
また、造形ステージ１０３の平面視の面積は、昇降ステージ１０２の平面視の面積より
も小さくなるよう構成されている。
この造形ステージ１０３上に層１が形成される。
【００４６】
造形ステージ１０３は、形成する三次元造形物の大きさによって、異なる大きさのもの
と交換可能となっている。
【００４７】
造形ステージ１０３は、例えば、多孔質体で構成することができる。これにより、例え
ば、三次元造形用組成物が溶媒を含む場合、層１から溶媒を容易に除去することが可能と
なる。
【００４８】
ところで、層形成用の組成物として粒子および溶媒を含むものを用いた場合、層中から
溶媒を十分に除去することが困難であり、溶媒乾燥時の蒸発熱量削減、急激な溶媒蒸発に
よる発泡の抑制、装置内への蒸気拡散を抑制することに限度があった。しかしながら、こ
のように、多孔質体で構成することにより、層１から溶媒を効率よく除去することができ
る。
【００４９】
なお、昇降ステージ（昇降台）１０２には、複数の孔部が設けられている。そして、昇
降ステージ（昇降台）１０２には、上記孔部と造形ステージ１０３を介して層１の溶媒を
吸引する吸引機構１７が接続されている。吸引機構としては、例えば、各種ポンプを用い
ることができる。
【００５０】
また、造形ステージ１０３は、金属材料またはセラミックス材料で構成された粒子の焼
結体で構成された部位を有するものであると、強度、耐熱性、耐久性、軽量化等を特に優
れたものとすることができる。
【００５１】
マスク１０４は、枠体（支持体）１０１に固定されている。また、マスク１０４は、枠
体１０１を覆うように設けられている。
【００５２】
マスク１０４は、造形ステージ１０３と対応する位置に、開口部１０５が設けられてい
る。当該開口部１０５と造形ステージ１０３とは、平面視の形状が同じとなるよう構成さ
れている。
【００５３】
この開口部１０５の内壁面と造形ステージ１０３とで形成される領域に層１が形成され
る。なお、上述した抑制部４は、図３に示すように、開口部１０５の縁部に沿って形成さ
れる。
【００５４】
このマスク１０４は、造形部１０において、枠体１０１に着脱可能に取り付けられてい
る。また、製造する三次元造形物の大きさによって、異なる大きさの開口部を有する複数
種類のマスクが造形部１０において着脱可能となっていてもよい。
【００５５】
このような造形部１０は、図示せぬ駆動手段によってＸ軸方向に駆動可能となっている
。マスク１０４が層１の最表層の側面を含む造形物を支持することで、造形物の高さが高
くなっても、造形物が不安定にならず、予期せぬ造形物の崩壊を防ぐことができる。
【００５６】
また、マスク１０４は、造形領域を除く昇降ステージ１０２の造形面全体を覆うように
構成されている。マスク１０４は、開口部１０５が形成された一部材で構成されていても
よいし、複数部材でマスク１０４を構成し、開口部１０５を形成してもよい。
【００５７】
また、開口部１０５は、昇降ステージ１０２の中央でなくてもよい。例えば、吐出部１
４に最も近い昇降ステージ１０２の端部であってもよい。
【００５８】
そして、造形部１０が、Ｘ軸方向、すなわち、後述する吐出部１４の描画領域へ移動す
ることで、吐出部１４によって層１に結合液が吐出される。
【００５９】
供給部１１は、三次元造形物製造装置１００内に三次元造形用組成物を供給する機能を
有している。
【００６０】
供給部１１は、三次元造形用組成物が供給される供給領域１１１と、供給領域１１１に
対して三次元造形用組成物を供給する供給手段１１２と、を有している。
【００６１】
供給領域１１１は、Ｘ軸方向に長尺の長方形状をなしており、枠体１０１の一辺と接す
るように設けられている。また、供給領域１１１は、マスク１０４の上面と面一となるよ
うに設けられている。
【００６２】
供給領域１１１に供給された三次元造形用組成物は、後述するスキージ１２により、造
形ステージ１０３に搬送され、層１を形成する。
【００６３】
スキージ（層形成手段）１２は、Ｘ軸方向に長尺の板状をなしている。また、スキージ
１２は、図示せぬ駆動手段によってＹ軸方向に駆動するよう構成されている。また、スキ
ージ１２は、その短軸方向の先端が、マスク１０４の上面および供給領域１１１と接する
よう構成されている。
【００６４】
このスキージ１２は、Ｙ軸方向に移動しながら、供給領域１１１に供給された三次元造
形用組成物を造形ステージ１０３に搬送し、造形ステージ１０３上に層１を形成する。
【００６５】
本実施形態では、スキージ１２の移動方向と、造形部１０の移動方向とが交差（直交）
するよう構成されている。このような構成とすることにより、吐出部１４による結合液の
吐出が行われている際に、次の層１の形成の準備を行うことができ、三次元造形物の生産
効率を向上させることができる。
【００６６】
回収部１３は、上面が開口した箱状の部材であり、造形部１０とは別体として設けられ
ている。この回収部１３は、層１の形成で余剰となった三次元造形用組成物を回収する機
能を有している。
【００６７】
回収部１３は、マスク１０４と接しており、マスク１０４を介して供給部１１と対向す
るように設けられている。
【００６８】
スキージ１２によって運ばれた余剰の三次元造形用組成物は、この回収部１３で回収さ
れ、回収された三次元造形用組成物は、再利用に供される。
【００６９】
加熱部１６は、形成した層１を加熱することにより、層１に含まれる溶媒等を除去し、
乾燥する機能を有している。加熱部１６は、図示せぬ駆動手段によってＹ軸方向に駆動す
るよう構成されている。
【００７０】
吐出部１４は、形成した層１に対して結合液を吐出する機能を有している。
具体的には、造形ステージ１０３上に層１を形成した造形部１０がＸ軸方向に移動し、
吐出部１４の下部の描画領域に差し掛かった際に、層１に対して吐出部１４から結合液が
吐出される。
【００７１】
吐出部１４は、インクジェット方式で、結合液の液滴を吐出する液滴吐出ヘッドが搭載
されている。また、吐出部１４は、図示せぬ結合液供給部を備えている。本実施形態では
、いわゆるピエゾ駆動方式の液滴吐出ヘッドが採用されている。
【００７２】
紫外線照射手段１５は、吐出部１４の移動方向（Ｘ軸方向）の両端に２つ設けられてい
る。
【００７３】
紫外線照射手段１５は、層１に対して紫外線を照射することにより、層１中の結合剤を
硬化させ、層１中の粒子同士を結合させる機能を有している。
【００７４】
以上説明したような三次元造形物製造装置１００によれば、マスク１０４によって、造
形領域を狭めることができるため、製造に用いる三次元造形用組成物の量を少なくするこ
とができる。その結果、製造効率をより高いものとすることができる。
【００７５】
また、異なる大きさの開口部を有するマスク１０４と交換することで、種々の大きさの
三次元造形物を効率よく製造することができる。
【００７６】
さらに、マスク１０４の開口部１０５に応じた大きさと厚みを持つ造形ステージ１０３
を組み合わせて用いることで、マスク１０４の厚みに制限されることなく、造形ステージ
１０３がマスク開口部１０５の厚みに相当する高さまで昇降することが可能となり、三次
元造形物を効率よく製造することができる。
【００７７】
なお、マスク１０４の厚みは、昇降ステージ１０２の移動量（層１の厚み）よりも厚い
構成となっている。
【００７８】
また、三次元造形物製造装置１００は、図３に示すように、制御部５０と、当該制御部
５０に接続されたコンピューター６０と、を有している。
【００７９】
制御部５０は、ＣＰＵとメモリーとを備えている。ＣＰＵは、メモリーあるいは記録媒
体に記憶されたコンピュータープログラムをメモリーにロードして実行することによって
、上述した各部を制御する。
【００８０】
三次元造形物製造装置１００において、コンピューター６０が、三次元造形物の形状を
表す三次元データを含む造形データ（平面配列、積層配列等）から、造形時間、造形精度
、材料最小等の推奨によりマスク１０４を選択する。造形物の個数、サイズによっては、
作業者がマスク１０４を選択し、コンピューター６０に選択したマスク１０４の情報を入
力してもよい。
【００８１】
制御部５０は、供給部１１とスキージ（層形成手段）１２とを制御し、材料供給量や、
材料供給幅、材料供給位置を適時選択して、三次元造形用組成物を塗り拡げる。
【００８２】
なお、上述した説明では、層形成手段として、スキージ１２を用いた場合について説明
したが、スキージに限定されず、例えば、ローラーであってもよい。
【００８３】
また、マスク１０４の取付場所は、昇降ステージ１０２とともに移動しない場所であれ
ば、枠体１０１以外の場所であってもよい。
【００８４】
また、回収部１３には、スキージ１２に付着した三次元造形用組成物を除去する除去手
段を設けてもよい。除去手段としては、超音波、ふき取り、静電気等を用いることができ
る。
【００８５】
また、三次元造形物製造装置１００は、加熱手段を有していなくてもよい。
また、上記説明では、紫外線照射手段１５を有するものとして説明したが、これに限定
されない。例えば、結合剤が熱硬化性樹脂を含む場合には、加熱手段であってもよい。
【００８６】
また、上記説明では、昇降ステージ１０２により、造形ステージ１０３が昇降するもの
として説明したが、これに限定されず、例えば、造形ステージ１０３が固定されていて、
マスク１０４が昇降する構成であってもよい。
【００８７】
なお、上述したような三次元造形物製造装置１００は、以下のようにして三次元造形物
１０００を製造する。
【００８８】
まず、供給手段１１２により、三次元造形用組成物を供給領域１１１に供給する。
次に、供給領域１１１に供給した三次元造形用組成物をスキージ１２によって造形ステ
ージ１０３に運び、層１を形成する（層形成工程）。
【００８９】
層１の形成後に余剰の三次元造形用組成物を回収部１３に回収する。
次に、必要に応じて、層１を加熱して、層１中に含まれる溶媒等を除去する。
【００９０】
次に、層１を形成した造形部１０をＸ軸方向に移動させ、吐出部１４の描画領域におい
て層１に対して結合液を吐出する（吐出工程）。
【００９１】
次に、紫外線照射手段１５によって層１に紫外線を照射し、層１中の結合剤を硬化させ
、硬化部３と抑制部４とを形成する（紫外線照射工程）。
【００９２】
その後、造形ステージ１０３を形成する層１の厚さ分だけＺ軸方向に降下させ、上記各
工程を順に繰り返す。これにより、三次元造形物１０００が形成される。
上記のように製造された三次元造形物は、信頼性が高いものとなっている。
【００９３】
３．三次元造形物製造装置（第２実施形態）
次に、本発明の三次元造形物の製造方法に適用される三次元造形物製造装置の好適な実
施形態について説明する。
【００９４】
図５は、第２実施形態に係る三次元造形物製造装置における造形部を示す断面図、図６
は、第２実施形態に係る三次元造形物製造装置における造形部を示す平面図、図７は、第
２実施形態に係る三次元造形物製造装置における造形過程を示す断面図である。
【００９５】
以下、前述した第１実施形態と異なる部分について説明し、同様の部分についてはその
説明を省略する。
【００９６】
本実施形態では、造形部１０が、図５、６に示すように、枠体１０１と、昇降ステージ
１０２と、枠体１０１内部に設けられた支持部材１０６と、を有している。
【００９７】
支持部材１０６は、図６に示すように、Ｘ軸方向において、枠体１０１の一方の内壁面
から対向する内壁面に向かって長尺の板状をなしている。
【００９８】
また、支持部材１０６の上面は、枠体１０１の上面と面一となっている。
また、支持部材１０６は、Ｙ軸方向に移動するよう構成されている。
【００９９】
支持部材１０６は、層１を形成する際に、三次元造形用組成物を支持部材１０６上で受
け、層１の−Ｙ軸方向の縁部と接触し、層１の縁部の三次元造形用組成物の流動を抑制す
る機能を有している。
【０１００】
なお、支持部材１０６のＺ軸方向の厚みは、昇降ステージ１０２の移動量（層１の厚み
）よりも厚い構成となっている。
【０１０１】
このような造形部１０では、図７に示すように、層１の一つの縁部が支持部材１０６と
接触し、層１の他の縁部は枠体１０１の内壁面と接触しつつ、層１が形成される。
【０１０２】
なお、このような構成の造形部１０では、図７に示すように、三次元造形用組成物の流
動を抑制する抑制部４は、支持部材１０６と接触する層１の縁部にのみ形成すればよい。
【０１０３】
４．三次元造形用組成物
次に、三次元造形用組成物について詳細に説明する。
三次元造形用組成物は、複数の粒子と溶媒とを含むものである。
【０１０４】
以下、各成分について詳細に説明する。
≪粒子≫
粒子としては、いかなる粒子を用いることができるが、多孔質の粒子（多孔質粒子）で
構成されていることが好ましい。これにより、三次元造形物を製造する際に、結合液中の
結合剤を空孔内に好適に侵入させることができ、結果として、機械的強度に優れた三次元
造形物の製造に好適に用いることができる。
【０１０５】
粒子の構成材料としては、例えば、無機材料や有機材料、これらの複合体等が挙げられ
る。
【０１０６】
粒子を構成する無機材料としては、例えば、各種金属や金属化合物等が挙げられる。金
属化合物としては、例えば、シリカ、アルミナ、酸化チタン、酸化亜鉛、酸化ジルコン、
酸化錫、酸化マグネシウム、チタン酸カリウム等の各種金属酸化物；水酸化マグネシウム
、水酸化アルミニウム、水酸化カルシウム等の各種金属水酸化物；窒化珪素、窒化チタン
、窒化アルミ等の各種金属窒化物；炭化珪素、炭化チタン等の各種金属炭化物；硫化亜鉛
等の各種金属硫化物；炭酸カルシウム、炭酸マグネシウム等の各種金属の炭酸塩；硫酸カ
ルシウム、硫酸マグネシウム等の各種金属の硫酸塩；ケイ酸カルシウム、ケイ酸マグネシ
ウム等の各種金属のケイ酸塩；リン酸カルシウム等の各種金属のリン酸塩；ホウ酸アルミ
ニウム、ホウ酸マグネシウム等の各種金属のホウ酸塩や、これらの複合化物等、石膏（硫
酸カルシウムの各水和物、硫酸カルシウムの無水物）が挙げられる。
【０１０７】
粒子を構成する有機材料としては、例えば、合成樹脂、天然高分子等が挙げられ、より
具体的には、ポリエチレン樹脂；ポリプロピレン；ポリエチレンオキサイド；ポリプロピ
レンオキサイド、ポリエチレンイミン；ポリスチレン；ポリウレタン；ポリウレア；ポリ
エステル；シリコーン樹脂；アクリルシリコーン樹脂；ポリメタクリル酸メチル等の（メ
タ）アクリル酸エステルを構成モノマーとする重合体；メタクリル酸メチルクロスポリマ
ー等の（メタ）アクリル酸エステルを構成モノマーとするクロスポリマー（エチレンアク
リル酸共重合樹脂等）；ナイロン１２、ナイロン６、共重合ナイロン等のポリアミド樹脂
；ポリイミド；カルボキシメチルセルロールス；ゼラチン；デンプン；キチン；キトサン
等が挙げられる。
【０１０８】
中でも、粒子は、無機材料で構成されたものであるのが好ましく、金属酸化物で構成さ
れたものであるのがより好ましく、シリカで構成されたものであるのがさらに好ましい。
これにより、三次元造形物の機械的強度、耐光性等の特性を特に優れたものとすることが
できる。また、シリカは、流動性にも優れているため、厚さの均一性がより高い層の形成
に有利であるとともに、三次元造形物の生産性、寸法精度を特に優れたものとすることが
できる。また、粒子がシリカで構成されたものであると、製造される三次元造形物の表面
における、粒子による光の散乱をより効果的に防止することができる。また、シリカは、
一般に表面に水酸基を有しており、好適に用いることができる。
【０１０９】
粒子の平均粒径は、特に限定されないが、１μｍ以上２５μｍ以下であるのが好ましく
、１μｍ以上１５μｍ以下であるのがより好ましい。これにより、三次元造形物の機械的
強度を特に優れたものとすることができるとともに、製造される三次元造形物における不
本意な凹凸の発生等をより効果的に防止し、三次元造形物の寸法精度を特に優れたものと
することができる。また、三次元造形用粉末の流動性、三次元造形用粉末を含む三次元造
形用組成物の流動性を特に優れたものとし、三次元造形物の生産性を特に優れたものとす
ることができる。なお、本発明において、平均粒径とは、体積基準の平均粒径を言い、例
えば、サンプルをメタノールに添加し、超音波分散器で３分間分散した分散液をコールタ
ーカウンター法粒度分布測定器（ＣＯＵＬＴＥＲ  ＥＬＥＣＴＲＯＮＩＣＳ  ＩＮＳ製Ｔ
Ａ−ＩＩ型）にて、５０μｍのアパチャーを用いて測定することにより求めることができ
る。
【０１１０】
粒子のＤｍａｘは、３μｍ以上４０μｍ以下であるのが好ましく、５μｍ以上３０μｍ
以下であるのがより好ましい。これにより、三次元造形物の機械的強度を特に優れたもの
とすることができるとともに、製造される三次元造形物における不本意な凹凸の発生等を
より効果的に防止し、三次元造形物の寸法精度を特に優れたものとすることができる。ま
た、三次元造形用粉末の流動性、三次元造形用粉末を含む三次元造形用組成物の流動性を
特に優れたものとし、三次元造形物の生産性を特に優れたものとすることができる。
【０１１１】
粒子は、いかなる形状を有するものであってもよいが、球形状をなすものであるのが好
ましい。これにより、三次元造形用粉末の流動性、三次元造形用粉末を含む三次元造形用
組成物の流動性を特に優れたものとし、三次元造形物の生産性を特に優れたものとするこ
とができるとともに、製造される三次元造形物における不本意な凹凸の発生等をより効果
的に防止し、三次元造形物の寸法精度を特に優れたものとすることができる。
【０１１２】
三次元造形用組成物中における三次元造形用粉末の含有率は、１０質量％以上９０質量
％以下であるのが好ましく、１５質量％以上５８質量％以下であるのがより好ましい。粒
子は多孔性であってもよく、かさ密度が概ね０．１ｇ／ｃｍ３〜１．０ｇ／ｃｍ３の範囲
が適当であり、０．１５ｇ／ｃｍ３〜０．５ｇ／ｃｍ３の範囲の多孔性粉末がより好まし
い。これにより、三次元造形用組成物の流動性を十分に優れたものとしつつ、最終的に得
られる三次元造形物の機械的強度を特に優れたものとすることができる。
【０１１３】
≪溶媒≫
三次元造形用組成物は、溶媒を含んでいてもよい。溶媒を含むことにより、三次元造形
用組成物の流動性を特に優れたものとし、三次元造形物の生産性を特に優れたものとする
ことができる。
【０１１４】
三次元造形用組成物を構成する溶媒としては、特に限定されないが、水系溶媒を用いる
のが好ましい。水系溶媒としては、水および／または水との相溶性に優れる液体で構成さ
れたものであるが、主として水で構成されたものであるのが好ましく、特に、水の含有率
が７０ｗｔ％以上のものであるのが好ましく、９０ｗｔ％以上のものであるのがより好ま
しい。これにより、水溶性樹脂をより確実に溶解することができ、三次元造形用組成物の
流動性、三次元造形用組成物を用いて形成される層１の組成の均一性を特に優れたものと
することができる。また、水は層１形成後の除去が容易であるとともに、三次元造形物中
に残存した場合においても悪影響を与えにくい。また、人体に対する安全性、環境問題の
観点等からも有利である。
【０１１５】
三次元造形用組成物中における溶媒の含有率は、５質量％以上７５質量％以下であるの
が好ましく、３５質量％以上７０質量％以下であるのがより好ましい。これにより、前述
したような溶媒を含むことによる効果がより顕著に発揮されるとともに、三次元造形物の
製造過程において溶媒を短時間で容易に除去することができるため、三次元造形物の生産
性向上の観点から有利である。
【０１１６】
特に、三次元造形用組成物が溶媒として水を含むものである場合、三次元造形用組成物
中における水の含有率は、２０質量％以上７３質量％以下であるのが好ましく、５０質量
％以上７０質量％以下であるのがより好ましい。これにより、前述したような効果がより
顕著に発揮される。
【０１１７】
≪水溶性樹脂≫
三次元造形用組成物は、複数個の粒子とともに、水溶性樹脂を含むものであってもよい
。水溶性樹脂を含むことにより、粒子同士を結合（仮固定）し、粒子の不本意な飛散等を
効果的に防止することができる。これにより、作業者の安全や、製造される三次元造形物
の寸法精度の向上を図ることができる。また、水溶性樹脂は、粒子表面との親和性が高い
ため、粒子表面を容易に被覆することができる。
【０１１８】
水溶性樹脂は、少なくともその一部が水に可溶なものであるのが好ましく、例えば、２
５℃における水に対する溶解度（水１００ｇに溶解可能な質量）が５［ｇ／１００ｇ水］
以上のものであるのがより好ましく、１０［ｇ／１００ｇ水］以上のものであるのがさら
に好ましい。これにより、粒子表面との親和性をより高いものとすることができるととも
に、未結合粒子除去工程において、未結合粒子をより容易に除去することができる。
【０１１９】
三次元造形用組成物中において、水溶性樹脂は、少なくとも層形成工程において、液状
の状態（例えば、溶解状態、溶融状態等）をなすものであるのが好ましい。これにより、
容易かつ確実に、三次元造形用組成物を用いて形成される層１の厚さの均一性を、より高
いものとすることができる。
【０１２０】
水溶性樹脂としては、ポリビニルアルコール、ポリビニルピロリドン、ポリアクリル酸
ナトリウム、ポリアクリル酸アンモニウム、カルボキシメチルセルロース、ヒドロキシエ
チルセルロース、ポリエチレンオキサイド、ポリエチレングリコール、ポリアクリルアミ
ド、ポリエチレンイミンからなる群から選択される少なくとも１種を含むものを用いるの
が好ましい。これにより、水溶性樹脂と粒子との親和性（水溶性樹脂が有する水溶性の官
能基と粒子表面の水酸基またはカルボキシル基またはアミノ基との間で水素結合）を特に
高いものとすることができる。
【０１２１】
また、水溶性樹脂は水酸基を有し、水系溶媒との親和性（溶解性）が高いため容易に均
一に溶解させることができる。三次元造形用組成物中における水溶性樹脂の含有率は、粒
子の嵩体積に対して、１５体積％以下であるのが好ましく、２体積％以上５体積％以下で
あるのがより好ましい。これにより、前述したような水溶性樹脂の機能を十分に発揮させ
つつ、結合液が侵入する空間をより広く確保することができ、三次元造形物の機械的強度
を特に優れたものとすることができる。
【０１２２】
≪その他の成分≫
また、三次元造形用組成物は、前述した以外の成分を含むものであってもよい。このよ
うな成分としては、例えば、重合開始剤；重合促進剤；浸透促進剤；湿潤剤（保湿剤）；
定着剤；防黴剤；防腐剤；酸化防止剤；紫外線吸収剤；キレート剤；ｐＨ調整剤等が挙げ
られる。
【０１２３】
４．結合液
次に、結合液について詳細に説明する。
【０１２４】
≪結合剤≫
結合液は、少なくとも結合剤を含むものが用いられる。
【０１２５】
結合剤は、硬化することによって、粒子を結合する機能を備えた成分である。ただし、
粒子として石膏（硫酸カルシウムの各水和物、硫酸カルシウムの無水物）が用いられる場
合においては含まなくてもよく。結合液として水系インクが採用できる。水系インクを選
択的に付着させたところが水酸化物になり水和反応になって固まる。
【０１２６】
結合剤としては、例えば、熱可塑性樹脂；熱硬化性樹脂；可視光領域の光により硬化す
る可視光硬化性樹脂（狭義の光硬化性樹脂）、紫外線硬化性樹脂、赤外線硬化性樹脂等の
各種光硬化性樹脂；Ｘ線硬化性樹脂等が挙げられ、これらから選択される１種または２種
以上を組み合わせて用いることができる。中でも、得られる三次元造形物の機械的強度や
三次元造形物の生産性等の観点から、結合剤は、硬化性樹脂が好ましい。また、各種硬化
性樹脂の中でも、得られる三次元造形物の機械的強度や三次元造形物の生産性、結合液の
保存安定性等の観点から、特に、紫外線硬化性樹脂（重合性化合物）が好ましい。
【０１２７】
紫外線硬化性樹脂としては、紫外線照射により、光重合開始剤から生じるラジカル種ま
たはカチオン種等により、付加重合または開環重合が開始され、重合体を生じるものが好
ましく使用される。付加重合の重合様式として、ラジカル、カチオン、アニオン、メタセ
シス、配位重合が挙げられる。また、開環重合の重合様式として、カチオン、アニオン、
ラジカル、メタセシス、配位重合が挙げられる。
【０１２８】
≪その他の成分≫
また、結合液は、前述した以外の成分を含むものであってもよい。このような成分とし
ては、例えば、顔料、染料等の各種着色剤；分散剤；界面活性剤；重合開始剤；重合促進
剤；溶剤；浸透促進剤；湿潤剤（保湿剤）；定着剤；防黴剤；防腐剤；酸化防止剤；紫外
線吸収剤；キレート剤；ｐＨ調整剤；増粘剤；フィラー；凝集防止剤；消泡剤等が挙げら
れる。
【０１２９】
特に、結合液が着色剤を含むことにより、着色剤の色に対応する色に着色された三次元
造形物を得ることができる。
【０１３０】
特に、着色剤として、顔料を含むことにより、結合液、三次元造形物の耐光性を良好な
ものとすることができる。顔料は、無機顔料および有機顔料のいずれも使用することがで
きる。
【０１３１】
無機顔料としては、例えば、ファーネスブラック、ランプブラック、アセチレンブラッ
ク、チャネルブラック等のカーボンブラック（Ｃ．Ｉ．ピグメントブラック７）類、酸化
鉄、酸化チタン等が挙げられ、これらから選択される１種または２種以上を組み合わせて
用いることができる。
【０１３２】
有機顔料としては、例えば、不溶性アゾ顔料、縮合アゾ顔料、アゾレーキ、キレートア
ゾ顔料等のアゾ顔料、フタロシアニン顔料、ペリレンおよびペリノン顔料、アントラキノ
ン顔料、キナクリドン顔料、ジオキサン顔料、チオインジゴ顔料、イソインドリノン顔料
、キノフタロン顔料等の多環式顔料、染料キレート（例えば、塩基性染料型キレート、酸
性染料型キレート等）、染色レーキ（塩基性染料型レーキ、酸性染料型レーキ）、ニトロ
顔料、ニトロソ顔料、アニリンブラック、昼光蛍光顔料等が挙げられ、これらから選択さ
れる１種または２種以上を組み合わせて用いることができる。
【０１３３】
結合液が顔料を含むものである場合、当該顔料の平均粒径は、３００ｎｍ以下であるの
が好ましく、５０ｎｍ以上２５０ｎｍ以下であるのがより好ましい。これにより、結合液
の吐出安定性や結合液中における顔料の分散安定性を特に優れたものとすることができる
とともに、より優れた画質の画像を形成することができる。
【０１３４】
また、染料としては、例えば、酸性染料、直接染料、反応性染料、および塩基性染料等
が挙げられ、これらから選択される１種または２種以上を組み合わせて用いることができ
る。
【０１３５】
結合液が着色剤を含むものである場合、当該結合液中における着色剤の含有率は、１質
量％以上２０質量％以下であるのが好ましい。これにより、特に優れた隠蔽性および色再
現性が得られる。
【０１３６】
特に、結合液が着色剤として酸化チタンを含むものである場合、当該結合液中における
酸化チタンの含有率は、１２質量％以上１８質量％以下であるのが好ましく、１４質量％
以上１６質量％以下であるのがより好ましい。これにより、特に優れた隠蔽性が得られる
。
【０１３７】
結合液が顔料を含む場合に、分散剤をさらに含むものであると、顔料の分散性をより良
好なものとすることができる。その結果、顔料の偏りによる部分的な機械的強度の低下を
より効果的に抑制することができる。
【０１３８】
分散剤としては、特に限定されないが、例えば、高分子分散剤等の顔料分散液を調製す
るのに慣用されている分散剤が挙げられる。高分子分散剤の具体例としては、例えば、ポ
リオキシアルキレンポリアルキレンポリアミン、ビニル系ポリマーおよびコポリマー、ア
クリル系ポリマーおよびコポリマー、ポリエステル、ポリアミド、ポリイミド、ポリウレ
タン、アミノ系ポリマー、含珪素ポリマー、含硫黄ポリマー、含フッ素ポリマー、および
エポキシ樹脂のうち１種以上を主成分とするもの等が挙げられる。
【０１３９】
結合液が界面活性剤を含むものであると、三次元造形物の耐擦性をより良好なものとす
ることができる。界面活性剤としては、特に限定されないが、例えば、シリコーン系界面
活性剤としての、ポリエステル変性シリコーンやポリエーテル変性シリコーン等を用いる
ことができ、中でも、ポリエーテル変性ポリジメチルシロキサンまたはポリエステル変性
ポリジメチルシロキサンを用いるのが好ましい。
【０１４０】
また、結合液は、溶剤を含むものであってもよい。これにより、結合液の粘度調整を好
適に行うことでき、結合液が高粘度の成分を含むものであっても、結合液のインクジェッ
ト方式による吐出安定性を特に優れたものとすることができる。
【０１４１】
溶剤としては、例えば、エチレングリコールモノメチルエーテル、エチレングリコール
モノエチルエーテル、プロピレングリコールモノメチルエーテル、プロピレングリコール
モノエチルエーテル等の（ポリ）アルキレングリコールモノアルキルエーテル類；酢酸エ
チル、酢酸ｎ−プロピル、酢酸ｉｓｏ−プロピル、酢酸ｎ−ブチル、酢酸ｉｓｏ−ブチル
等の酢酸エステル類；ベンゼン、トルエン、キシレン等の芳香族炭化水素類；メチルエチ
ルケトン、アセトン、メチルイソブチルケトン、エチル−ｎ−ブチルケトン、ジイソプロ
ピルケトン、アセチルアセトン等のケトン類；エタノール、プロパノール、ブタノール等
のアルコール類等が挙げられ、これらから選択される１種または２種以上を組み合わせて
用いることができる。
【０１４２】
また、結合液の粘度は、１０ｍＰａ・ｓ以上２５ｍＰａ・ｓ以下であるのが好ましく、
１５ｍＰａ・ｓ以上２０ｍＰａ・ｓ以下であるのがより好ましい。これにより、インクジ
ェット法によるインクの吐出安定性を特に優れたものとすることができる。なお、本明細
書中において、粘度とは、Ｅ型粘度計（東京計器社製  ＶＩＳＣＯＮＩＣ  ＥＬＤ）を用
いて２５℃において測定される値をいう。
また、三次元造形物の製造には、複数種の結合液を用いてもよい。
【０１４３】
例えば、着色剤を含む結合液（カラーインク）と、着色剤を含まない結合液（クリアイ
ンク）とを用いてもよい。これにより、例えば、三次元造形物の外観上、色調に影響を与
える領域に付与する結合液として着色剤を含む結合液を用い、三次元造形物の外観上、色
調に影響を与えない領域に付与する結合液として着色剤を含まない結合液を用いてもよい
。また、最終的に得られる三次元造形物において、着色剤を含む結合液を用いて形成され
た領域の外表面に、着色剤を含まない結合液を用いた領域（コート層）を設けるように、
複数種の結合液を併用してもよい。
【０１４４】
また、例えば、異なる組成の着色剤を含む複数種の結合液を用いてもよい。これにより
、これらの結合液の組み合わせにより、表現できる色再現領域を広いものとすることがで
きる。
【０１４５】
複数種の結合液を用いる場合、少なくとも、藍紫色（シアン）の結合液、紅紫色（マゼ
ンタ）の結合液および黄色（イエロー）の結合液を用いるのが好ましい。これにより、こ
れらの結合液の組み合わせにより、表現できる色再現領域をより広いものとすることがで
きる。
【０１４６】
また、白色（ホワイト）の結合液を、他の有色の結合液と併用することにより、例えば
、以下のような効果が得られる。すなわち、最終的に得られる三次元造形物を、白色（ホ
ワイト）の結合液が付与された第１の領域と、第１の領域と重なり合い、かつ、第１の領
域よりも外表面側に設けられた白色以外の有色の結合液が付与された領域とを有するもの
とすることができる。これにより、白色（ホワイト）の結合液が付与された第１の領域が
隠蔽性を発揮することができ、三次元造形物の彩度をより高めることができる。
【０１４７】
５．三次元造形物
本発明の三次元造形物は、前述したような三次元造形物製造装置を用いて製造されたも
のである。これにより、信頼性の高い三次元造形物を提供することができる。
【０１４８】
本発明の三次元造形物の用途は、特に限定されないが、例えば、人形、フィギュア等の
鑑賞物・展示物；インプラント等の医療機器等が挙げられる。
【０１４９】
また、本発明の三次元造形物は、プロトタイプ、量産品、オーダーメード品のいずれに
適用されるものであってもよい。
【０１５０】
以上、本発明の好適な実施形態について説明したが、本発明は、これらに限定されるも
のではない。
【０１５１】
例えば、前述した実施形態では、回収部と造形部とが別体となっている構成について説
明したが、これに限定されず、回収部と造形部とは一体的に構成されていてもよい。
【０１５２】
また、三次元造形物の製造方法においては、必要に応じて、前処理工程、後処理工程を
行ってもよい。
【０１５３】
前処理工程としては、例えば、造形ステージの清掃工程等が挙げられる。
後処理工程としては、例えば、洗浄工程、バリ取り等を行う形状調整工程、着色工程、
被覆層形成工程、未硬化の紫外線硬化性樹脂を確実に硬化させるための光照射処理や加熱
処理を行う紫外線硬化性樹脂硬化完了工程等が挙げられる。
【０１５４】
また、前述した実施形態では、全ての層に対して、結合液を付与するものとして説明し
たが、結合液が付与されない層を有していてもよい。例えば、造形ステージの直上に形成
された層に対して、結合液を付与しないものとし、犠牲層として機能させてもよい。
【０１５５】
また、前述した実施形態では、吐出工程をインクジェット法により行う場合について中
心的に説明したが、吐出工程は他の方法（例えば、他の印刷方法）を用いて行うものであ
ってもよい。
【０１５６】
また、抑制部４は、マスクや支持部材に接触するように形成しているが、その近傍であ
れば必ずしも接触する必要はない。
【符号の説明】
【０１５７】
１…層
２…結合液
３…硬化部
４…抑制部
１０…造形部
１１…供給部
１２…スキージ（層形成手段）
１３…回収部
１４…吐出部
１５…紫外線照射手段
１６…加熱部
１７…吸引機構
５０…制御部
６０…コンピューター
１００…三次元造形物製造装置
１０１…枠体
１０２…昇降ステージ（昇降台）
１０３…造形ステージ
１０４…マスク
１０５…開口部
１０６…支持部材
１１１…供給領域
１１２…供給手段
１０００…三次元造形物
【図１】
2016172418.tif 000003
【図２】
2016172418.tif 000004
【図３】
2016172418.tif 000005
【図４】
2016172418.tif 000006
【図５】
2016172418.tif 000007
【図６】
2016172418.tif 000008
【図７】
2016172418.tif 000009